질소 분위기 에서 500 ml 둥근 바닥 플라스크 에 화합물 N -( 3 - 브로모 페닐 ) - N -( 4 - 브로모 페닐 ) -[ 1 , 1 '- 비페닐 ] - 4 - 아민 ( 10 . 50 g , 22 . 06 mmol ) , 페난쓰렌 - 9 - 일보 론 산 ( 10 . 28 g , 46 . 32 mmol ) 을 테트라 하이드로 퓨란 240 ml 에 완전히 녹인 후 2 M 탄산칼륨 수용액 ( 120 ml ) 을 첨가 하 고 , 테트라 키스 -( 트리 페닐 포스핀 ) 팔라듐 ( 0 . 7 6 g , 0 . 66 mmol ) 을 넣 은 후 4 시간 동안 가열 교반 하 였 다 . 상온 으로 온도 를 낮추 고 물 층 을 제거 하 고 무수 황산마그네슘 으로 건조 한 후 감압 농축 시키 고 에틸 아세테이트 210 ml 로 재결정 하 여 화합물 1 - 3 ( 9 . 24 g , 62 %) 를 제조 하 였 다 .